(57)【要約】【課題】  光触媒能を有する粉末状の酸化チタンを良好に分散する方法を提供することにあり、その分散方法で得られた粉末状酸化チタンを用いて、操業性に優れ、印刷品質が良好であり、尚かつ光が当たることによって有害物質を分解する作用を併せ持った印刷用塗工紙を提供することにある。【解決手段】光触媒作用を有する粉末状の酸化チタンとシリカゾル又はアルミナゾルを両物質を合計した固形分が４５〜６０重量％である状態で、シリカゾル又はアルミナゾルを酸化チタンとシリカゾル又はアルミナゾルの比率が２：１〜１：２となるように混合処理を行うことを特徴とする光触媒作用を有する粉末状酸化チタンの分散方法、及びその分散方法で得られた粉末状酸化チタンを含有した塗工液を原紙に塗工することを特徴とする印刷用塗工紙の製造方法。【選択図】  なし【特許請求の範囲】
【請求項１】
光触媒作用を有する粉末状の酸化チタンとシリカゾル又はアルミナゾルを両物質を合計した固形分が４５〜６０重量％で、酸化チタンとシリカゾル又はアルミナゾルの比率が２：１〜１：２となるように混合処理を行うことを特徴とする光触媒作用を有する粉末状酸化チタンの分散方法。
【請求項２】
光触媒作用を有する粉末状の酸化チタンとシリカゾル又はアルミナゾルを両物質を合計した固形分が４５〜６０重量％である状態で混合処理を行った後に、シリカゾル又はアルミナゾルを酸化チタンとシリカゾル又はアルミナゾルの比率が２：１〜１：２となるように更に添加し混合処理を行うことを特徴とする光触媒作用を有する粉末状酸化チタンの分散方法。
【請求項３】
請求項１または２の分散方法で得られた粉末状酸化チタンを顔料１００重量部当たり１〜３０重量部、及び接着剤を含有する塗工液を原紙に塗工することを特徴とする印刷用塗工紙の製造方法。
【発明の詳細な説明】
【技術分野】
【０００１】
本発明は、光触媒作用を有する粉末状酸化チタンの良好な分散方法及びその分散方法で得られた粉末状酸化チタンを用いた印刷用塗工紙の製造方法に関するものである。
【背景技術】
【０００２】
生活環境に対する関心の高揚に伴い、悪臭などの日常生活における有害物質の除去の要求が増えてきている中、酸化チタンが注目を集めている。酸化チタンは従来から製紙用に優れた不透明性を持つ顔料として使用されてきたが、微粒の酸化チタンは光エネルギーを利用して酸化還元反応を引き起こし、空気中の各種有害物質を分解することが知られており、この技術を有効利用するため紙に坦持させるよう開発が進められている。例えば、水溶性高分子と酸化チタン等の光触媒作用を持つ物質を紙に内添した光触媒紙が開示されている（特許文献１参照）が、光触媒物質は光に当たることによりその触媒作用を発揮するため、紙層内部に光触媒物質を有する方法は効率的とは言いがたく、効果も充分とは言えない。触媒効率を高めるためには、できるだけ紙の表層部に光触媒物質を坦持させる方がよく、紙に塗工することが最も有効であると考えられる。例えば、酸化チタン微粉末をシリカゾル等の無機結着剤と結合させ、その周りを有機接着剤で結合させる手段を開示している（特許文献２、３参照）。しかし、酸化チタン、シリカゾル混合塗料を塗工する場合、酸化チタン及びシリカゾルの粒子径が小さく、塗料の流動性が悪く、塗工適性に劣り、また、塗料による被覆性が不十分であり、また、それを用いた印刷用塗工紙は、印刷品質に劣る問題があった。
【０００３】
【特許文献１】特開平１０−２２６９８３号公報
【特許文献２】特開２０００−１２９５９５号公報
【特許文献３】特開平１１−１１７１９６号公報  一方、酸化チタンは粉末状とスラリー状の製品がある。光触媒性能を有する酸化チタンは粒子径が小さいため、スラリー状の製品は流動性に劣り、塗料を調成する際の作業適性に著しく劣る。この流動性を改善するためにはスラリーの固形分濃度を薄める必要があるが、その場合は最終的な塗料の固形分の低下を引き起こし、塗工適性に劣り、良好な印刷用塗工紙を製造することができない。また、粉末状の製品は水中で分散する必要があるが、高濃度で分散を行った場合には流動性の劣った分散スラリーができ、低濃度で分散を行った場合には未分散酸化チタンが多く発生し、塗工時に凝集酸化チタンに由来するストリークと呼ばれる引っ掻き傷が発生する、酸化チタンが凝集しているため比表面積が小さくなり光触媒性能が劣るといった問題が起こる。
【０００４】
このように従来の手法では、光触媒能を有する酸化チタンの分散性が良好であり、それを用いることにより、操業性に優れ、印刷品質が良好で、尚かつ優れた空気清浄効果を有する印刷用塗工紙を製造するのは困難であった。
【発明の開示】
【発明が解決しようとする課題】
【０００５】
この様な状況に鑑みて、本発明の課題は、光触媒能を有する粉末状の酸化チタンを良好に分散する方法を提供することにあり、その分散方法で得られた粉末状酸化チタンを用いて、操業性に優れ、印刷品質が良好であり、尚かつ光が当たることによって有害物質を分解する作用を併せ持った印刷用塗工紙を提供することにある。
【課題を解決するための手段】
【０００６】
本発明者等は、上記課題について鋭意研究した結果、光触媒作用を有する粉末状の酸化チタンとシリカゾル又はアルミナゾルを両物質を合計した固形分が４５〜６０重量％で、シリカゾル又はアルミナゾルを酸化チタンとシリカゾル又はアルミナゾルの比率が２：１〜１：２となるように混合処理を行うことにより、光触媒作用を有する粉末状酸化チタンの優れた分散方法を見出した。また、光触媒作用を有する粉末状の酸化チタンとシリカゾル又はアルミナゾルを両物質を合計した固形分が４５〜６０重量％である状態で混合処理を行った後に、シリカゾル又はアルミナゾルを酸化チタンとシリカゾル又はアルミナゾルの比率が２：１〜１：２となるように更に添加し混合処理を行うことにより、光触媒作用を有する粉末状酸化チタンの優れた分散方法を見出した。
また、上記分散方法で得られた光触媒作用を有する粉末状酸化チタンを、顔料１００重量部当たり１〜３０重量部、及び接着剤を含有する塗工液を、原紙に塗工することにより、操業性に優れ、印刷品質が良好であり、尚かつ光が当たることによって有害物質を分解する作用を併せ持った印刷用塗工紙が得られることを見出した。
【発明の効果】
【０００７】
本発明により、光触媒能を有する粉末状の酸化チタンを良好に分散することができ、その分散方法で得られた粉末状酸化チタンを用いることにより、操業性に優れ、印刷品質が良好であり、尚かつ光が当たることによって有害物質を分解する作用を併せ持った印刷用塗工紙を得ることができる。
【発明を実施するための最良の形態】
【０００８】
本発明においては、酸化チタンとシリカゾル又はアルミナゾルを両物質の合計した固形分が４５〜６０重量％、好ましくは４５〜５５重量％、更に好ましくは４５〜５０重量％とした状態で混合することである。両者を混合することにより、酸化チタンとシリカゾル又はアルミナゾルが衝突しあい、良好な分散状態となる。固形分が４５重量％未満の場合、スラリーの濃度が低すぎて、この衝突が充分に行わず、凝集した未分散の酸化チタンが多く発生し、塗工時に凝集酸化チタンに由来するストリークと呼ばれる引っ掻き傷が発生しやすく、酸化チタンが凝集しているため比表面積が小さくなり光触媒性能が劣るといった問題も発生する。６０重量％を超える場合、スラリーの粘度が高くなり、塗料製造時のハンドリングに劣り、操業性が著しく悪化する。また、酸化チタンとシリカゾル又はアルミナゾルを、酸化チタンとシリカゾル又はアルミナゾルの比率が２：１〜１：２となるように一定時間混合し、あるいは一定時間混合後に更にシリカズル又はアルミナゾルを添加し混合処理して酸化チタンとシリカゾル又はアルミナゾルの比率が２：１〜１：２となるようにすることにより、分散性や光触媒性能が優れるものである。この最初に混合処理する一定時間は、２０分以上が好ましく、より好ましくは４０分以上である。更に混合処理する時間は、分散状態が良好になるように適宜行えば良い。酸化チタンと混合するものとしては、光透過性の点からシリカゾルを使用することが好ましい。
粉末状の酸化チタンとしては、二酸化チタンの他、水和酸化チタン、メタチタン酸、オルトチタン酸、含水酸化チタン、水酸化チタンと呼称されているチタン酸化物または水酸化物全てのものを用いることができる。酸化チタンの好ましい二次粒子の平均粒子径は３００〜２０００ｎｍであり、より好ましくは５００〜１５００ｎｍ、更に好ましくは７００〜１３００ｎｍである。二次粒子の平均粒子径が３００ｎｍ未満では、酸化チタンスラリーの分散性、塗料の流動性が悪いため、生産性が低下し、更に酸化チタンの欠落による印刷品質、印刷作業性が低下する。一方、二次粒子の平均粒子径が２０００ｎｍを超える場合は、塗工紙の平滑性が低下し、印刷品質が低下する。また、酸化チタンの好ましい一次粒子径は５〜１００ｎｍである。一次粒子径が５ｎｍ未満では、酸化チタンスラリーの分散性、塗料の流動性が悪くなりやすく、操業性に劣る。また、１００ｎｍを超えると表面積が小さくなるため、光触媒性能が充分でない傾向がある。また、酸化チタンの比表面積は１０〜３５０ｍ２／ｇが好ましい。
【０００９】
本発明においては、空気清浄効果を印刷用塗工紙に付与するために塗工液を配合する顔料の一部に、上記で得られた光触媒性能を有する粉末状の酸化チタンを特定の配合率で用いることが重要である。配合率は、顔料１００重量部のうち１〜３０重量部であり、好ましくは１〜２０重量部、より好ましくは２〜１０重量部である。酸化チタンの配合率が１重量部未満の場合、光触媒の量が少なすぎて、充分な空気清浄効果が得られない。本発明では高い光触媒効果を有する微粒の酸化チタンを使用することが重要であるが、微粒の酸化チタンは塗工紙の分野で一般的に使用されるクレーや炭酸カルシウムと比較してスラリー化可能である固形分濃度が低い。この為、３０重量部を超えて配合した場合、空気清浄効果は得られるが、塗料濃度が大幅に低下するため、一定値以上の塗工量を塗布することが困難となる上、一般的な塗工紙で塗布される塗工量で比較した場合、印刷面感、表面強度に劣る。
【００１０】
また、本発明では、耐チョーキング性を付与するために、予め粉末状の酸化チタンとシリカゾル又はアルミナゾルとを混合しておくことが重要である。ここで言う耐チョーキング性とは、光照射後、塗工層表面及び原紙層が光触媒反応により分解され劣化することによる粉落ちへの耐性を示すものである。また、粉末状の酸化チタンは粒子径が細かいため、上記の分散方法を用いることが重要である。
【００１１】
また、本発明では上記顔料の他に、軽質炭酸カルシウム、重質炭酸カルシウム、クレー、カオリン、エンジアードカオリン、デラミネーテッドクレー、タルク、硫酸カルシウム、通常の製紙用に用いる二酸化チタン、硫酸バリウム、酸化亜鉛、珪酸、珪酸塩、サチンホワイト等の無機顔料や、プラスチックピグメント等の有機顔料を使用することができる。本発明において、炭酸カルシウム、特に重質炭酸カルシウムを用いた方が製造コストの点、インキ乾燥性向上の点から用いた方が好ましく、特にレーザー回折式の測定法で平均粒子径が０．３〜２．０μｍ、より好ましくは０．３〜０．８μｍの微粒の重質炭酸カルシウムを用いる方が好ましい。配合量は、顔料１００重量部に対して、炭酸カルシウムが３０重量部以上が好ましく、より好ましくは５０重量部以上である。
【００１２】
本発明において用いる接着剤は、塗工紙用に従来から用いられている、スチレン・ブタジエン系、スチレン・アクリル系、エチレン・酢酸ビニル系、ブタジエン・メチルメタクリレート系、酢酸ビニル・ブチルアクリレート系等の各種共重合体、あるいはポリビニルアルコール、無水マレイン酸共重合体、アクリル酸・メチルメタクリレート系共重合体等の合成接着剤、カゼイン、大豆タンパク、合成タンパクなどのタンパク質類、酸化澱粉、カチオン化澱粉、尿素リン酸エステル化澱粉、ヒドロキシエチルエーテル化澱粉などの澱粉類、カルボキシメチルセルロース、ヒドロキシメチルセルロース、ヒドロキシエチルセルロース等のセルロース誘導体などのから、１種以上を適宜選択して使用することができる。これらの接着剤は、顔料１００重量部に対して、５〜３０重量部の範囲で使用されることが好ましく、より好ましくは８〜２５重量部でり、更に好ましくは８〜２０重量部である。５０重量部を超える場合は、塗料の粘度が高くなり、配管やスクリーンを通過しづらくなるといった操業性の問題が生じる等のデメリットが生じ好ましくない。また、酸化チタンが接着剤により被覆され、空気清浄効果が低下するため好ましくない。５重量部未満の場合は、十分な表面強度が得られず好ましくない。印刷品質、表面強度、空気清浄効果をバランスよく良好にするためには、有機接着剤として共重合体ラテックスを有機接着剤中５０重量％以上が好ましく、更に好ましくは６０重量％以上である。一般的に印刷用塗工紙の製造においては、ラテックスと澱粉が併用されることが多い。これらの単体での紫外線の透過率は同等塗工量で比較した場合ほぼ同じであるが、澱粉はラテックスに比べ接着力に劣るため、同等の表面強度を選るにはラテックスより多く配合することが必要となる。有機接着剤中のラテックスの配合量が５０重量％未満の場合、代わりに澱粉を多く配合することが必要となり、総有機接着剤配合量が増加することに繋がり、これによって光透過性の低下、酸化チタンが有機接着剤に被覆される等の理由で光触媒効果が低下する傾向にある。また、使用される共重合体ラテックスとしては、ガラス転移温度−２０〜４０℃の共重合体ラテックスを使用することが好ましく、より好ましくは−２０〜３０℃、更に好ましくは０〜３０℃である。ガラス転移温度が４０℃を超える場合、印刷に耐えうる充分な表面強度が得られない。また、ガラス転移温度が−２０℃未満の場合には、光触媒効果が充分でない傾向があり、またロールへのベタツキなどにより操業性が低下する傾向にある。粒子中に異なるガラス転移温度を持つコア−シェル型などの共重合体ラテックスについては、シェル層（表面層）のガラス転移温度が上記の温度の範囲にはいることが好ましく、更にコア層（内層）のガラス転移温度がシェル層より低いことが好ましい。また、共重合体ラテックスの粒子径は印刷品質、表面強度の点から４０〜１３０ｎｍが好ましい。澱粉などの水溶性高分子接着剤は１０重量部以下とすることが好ましい。
【００１３】
本発明の塗工液には、助剤として分散剤、増粘剤、保水剤、消泡剤、耐水化剤、染料、蛍光染料等の通常使用される各種助剤を使用することができる。
【００１４】
本発明における原紙は、パルプ、填料と各種助剤から成る。パルプとしては、化学パルプ、機械パルプ、古紙パルプ等を用いることができるが、機械パルプ、機械パルプ由来の古紙パルプを多量に用いると光があたった場合劣化して変色するため、機械パルプは全パルプの６０重量％以下の含有量が好ましく、印刷品質の点からは、最も好ましいのは化学パルプ１００重量％である。
【００１５】
また、本発明においては、原紙に用いる填料として、軽質炭酸カルシウム、重質炭酸カルシウム、タルク、カオリン、クレー、無定型シリケート、無定型シリカ、酸化チタン、軽質炭酸カルシウム−シリカ複合体、合成樹脂填料等の公知の填料を使用することができ、填料の配合量はパルプ重量に対して１〜３０重量％程度であり、好ましくは３〜２０重量％である。これら填料は、紙料スラリーの抄紙適性や強度特性を調節する目的で、単独あるいは２種類以上を混合使用しても良い。
【００１６】
また、必要に応じて通常抄紙工程で使用される薬品類、例えば紙力増強剤、サイズ剤、消泡剤、着色剤、柔軟化剤、嵩高剤（低密度化剤）などを、本発明の効果を阻害しない範囲で、紙料に添加し抄紙することができる。
【００１７】
原紙の抄紙方法については、特に限定されるものではなく、トップワイヤー等を含む長網マシン、丸網マシン、ギャップフォーマーマシンを用いて、酸性抄紙、中性抄紙、アルカリ抄紙方式で抄紙した原紙のいずれであっても良い。また、サイズプレス、ゲートロールコーター、ビルブレード等を用いて、澱粉、ポリビニルアルコールなどを予備塗工した原紙等も使用可能である。塗工原紙としては、一般の塗工紙に用いられる坪量が２５〜４００ｇ／ｍ２程度のものが好ましく使用され、より好ましくは５０〜１５０ｇ／ｍ２である。
【００１８】
塗工原紙に調整された塗工液を塗工する方法としては、ブレードコーター、バーコーター、ロールコーター、エアナイフコーター、リバースロールコーター、カーテンコーター、サイズプレスコーター、ゲートロールコーター、スプレーコーター等を用いて、一層もしくは二層以上を原紙上に片面あるいは両面塗工する。本発明が効果的である塗工量の範囲は、印刷品質、光触媒効果、塗工適性の点から片面当たり４ｇ／ｍ２以上３０ｇ／ｍ２以下が好ましく、より好ましくは８ｇ／ｍ２以上２０ｇ／ｍ２以下である。また、本発明においては、塗工層に光触媒酸化チタンを配合した場合、塗工層の上層に分布した酸化チタンが光触媒効果に有効である。そのため、本発明では２層以上の塗工層を設け、その最外層に上記で規定した酸化チタンを含む塗工層を設け、その内側層に最外層とは別の調製した塗工層を設けることにより、光触媒効果を有し、更に印刷品質、表面強度等が向上した印刷用塗工紙を設けることができる。その場合、内側層に含まれる無機顔料としては、白色度の点から重質炭酸カルシウムを５０重量部以上含むことが好ましく、より好ましくは７０重量部以上であり、更に好ましくは１００重量部である。この時、光触媒チタンを含む最外層の好ましい塗工量は、片面あたり２ｇ／ｍ２〜１５ｇ／ｍ２、より好ましくは３ｇ／ｍ２〜１２ｇ／ｍ２、更に好ましくは５ｇ／ｍ２〜１０ｇ／ｍ２である。
【００１９】
湿潤塗工層を乾燥させる手法としては、例えば、蒸気加熱ヒーター、ガスヒーター、赤外線ヒーター、電気ヒータ、熱風加熱ヒーター、マイクロウェーブ、シリンダードライヤー等の通常の方法が用いられる。
【００２０】
乾燥後、必要に応じて、後加工であるスーパーカレンダー、高温ソフトカレンダー等の仕上げ工程によって平滑性を付与することが可能である。ただし、所望の品質の塗工紙が得られれば、いずれのカレンダー処理、あるいは未カレンダー処理でもよい。ただし、カレンダー処理により、塗工層が密な構造となり、さらに平滑性が高くなることにより、空気との表面積が小さくなるため、塗工層に配合した光触媒と空気中の有害成分との接触確率が低下し、空気清浄効果が低下してしまう。そのため、本発明では線圧が１５０ｋＮ／ｍ以下の弱カレンダー処理が好ましく、より好ましくは未カレンダー処理である。
【００２１】
また、本発明においては、印刷品質が良好で、光触媒機能を有するためには、ＰＰＳラフネスを０．５〜５．０μｍの範囲とすることが重要である。使用する印刷用インキとしては、オフセット枚葉用（平版用）インキやオフセット輪転印刷用インキ、グラビア印刷用インキ等であって新聞インキ以外のものがより適している。ＰＰＳラフネスが５．０μｍを超える場合、平滑性が劣るため、印刷時のインキ着肉性が悪くなり、印刷面感や印刷光沢等に劣る。一方、ＰＰＳラフネスが０．５μｍより低い場合、平滑性は高いが塗工層が密な構造となり、また空気と接触する表面積が小さくなるため、塗工層に配合した光触媒と空気中の有害成分との接触確率が低下し、空気清浄効果が低下してしまう。光触媒効果をより発揮させて印刷品質等を良好にするためには、ＰＰＳラフネスは、好ましくは１．０〜４．０μｍ、より好ましくは２．０〜４．０μｍである。ＰＰＳラフネスは、カレンダー処理条件、パルプ配合、塗料配合、塗工量等により調製することができる。
【実施例】
【００２２】
以下に実施例を挙げて、本発明を具体的に説明するが、もちろんこれらの例に限定される物ではない。なお、特に断らない限り、例中の部および％は、それぞれ重量部、重量％を示す。なお、塗工液及び得られた印刷用塗工紙について以下に示す様な評価法に基づいて試験を行った。
（評価方法）
（１）酸化チタンの粒子測定：電子顕微鏡で撮影した写真より算出した。粉体状の微粒酸化チタンを水中に分散したもの、若しくは酸化チタンスラリー品を電子顕微鏡用紙料台上に薄く塗布し、４０℃に設定した乾燥機にて乾燥した。その後、ＦＥ−ＳＥＭ（電界放射走査型電子顕微鏡／日本電子（株）製ＪＳＭ−６７００Ｆ）の撮影倍率１０，０００倍のにて撮影して粒子を観察して測定した。二次粒子については、１００個の粒子径を計測した平均値を二次粒子の平均粒子径とした。
（２）ＰＰＳラフネス：ＩＳＯ８７９１／４に基づいて測定した。なお、バッキング材は硬度９５ＩＲＨＤのハードバッキング材を、クランプ圧力は１，０００ｋＰａで測定した。
（３）印刷光沢度：ローランド平判印刷機（４色）にて、平判印刷用インキ（東洋インキ製造製  ハイユニティ  ネオＬ）を用いて印刷速度８０００枚／時にて印刷紙、得られた印刷物（４色ベタ印刷部）の表面をＪＩＳ  Ｐ８１４２に基づいて測定した。
（４）印刷面感：ローランド平判印刷機（４色）にて、平判印刷用インキ（東洋インキ製造製  ハイユニティ  ネオＬ）を用いて印刷速度８０００枚／時にて印刷紙、得られた印刷物のインキ着肉ムラ、印刷光沢度ムラを４段階で目視評価した。
◎：非常に優れる、○：優れる、△：やや問題有り、×：問題有り
（５）表面強度：ＲＩ−ＩＩ型印刷試験機にて、東洋インキ製造製ＳＭＸタックグレード１６（墨）を使用し、ドライピック強度を比較し、強度を４段階で評価した。
◎：非常に優れる、○：優れる、△：やや問題有り、×：問題有り
（６）耐チョーキング性：ブラックライトで２．５ｍＷ／ｃｍ２の強度の紫外線を５時間照射後、塗工紙表面にセロハンテープを貼付、その後ゆっくり剥がしセロハンテープへの付着しにくい程度を４段階で目視評価した。
◎：非常に優れる、○：優れる、△：やや問題有り、×：問題有り
（７）光触媒効果：光触媒性能評価試験法ＩＩｂ「ガスバックＢ法」にて評価した。２０時間紫外線を照射した後のアセトアルデヒド分解率（％）を測定し、分解率により４段階で評価した。
◎：非常に優れる（分解率：９９％以上）、○：優れる（同：９９〜５０％）、△：やや問題有り（同：４９〜１０％）、×：問題有り（同：１０％以下）
（８）操業性：本発明の印刷用塗工紙を製造するにあたり発生する操業上の問題について４段階で評価した。ここで言う操業上の問題とは、例えば塗料製造時及び塗料をコーターに送付するときの配管詰まり、塗工時のストリークの発生等のことである。
◎：非常に優れる、○：優れる、△：やや問題有り、×：問題有り
［実施例１］
〈粉末状微粒酸化チタンの調製〉
粉末状微粒酸化チタン（堺化学社製  ＳＳＰ−２５；一次粒子径２０〜３０ｎｍ、二次粒子の平均粒子径１２００ｎｍ）５部、コロイダルシリカ（日本化学工業社製  シリカドール３０）５部をセリエミキサーにて１時間攪拌した。この時の、両物質を合計した固形分量は４６．２％である。１時間の攪拌後、さらにコロイダルシリカ３部を加え攪拌して粉末状微粒酸化チタンスラリーを調製した（酸化チタンとシリカゾルの比率１：１．６）。
〈上塗り塗工液Ａの調製〉
上記粉末状微粒酸化チタンスラリーに、重質炭酸カルシウム（ファイマテック社製  ＦＭＴ−９０）６０部、２級クレー（ＩＭＥＲＹＳ社製  ＫＣＳ）３５部からなる顔料に、分散剤としてポリアクリル酸ソーダを添加して（対無機顔料  ０．２部）セリエミキサーで分散した顔料スラリーを加え、固形分６８％の顔料スラリーを調製した。このようにして得た顔料スラリーに、スチレンブタジエン共重合体ラテックスＡ（ガラス転移温度０℃、粒子径１００ｎｍ）１３部、ヒドロキシエチルエーテル化澱粉（ペンフォード社製  ＰＧ２９５）５部を加え、更に水を加えて固形分濃度６３％の塗工液を得た。
〈下塗り塗工液の調製〉
重質炭酸カルシウム（ファイマテック社製  ＦＭＴ−９０）１００部からなる顔料スラリーにスチレンブタジエン共重合体ラテックスＡ６部、ヒドロキシエチルエーテル化澱粉５部を加え、更に水を加えて固形分濃度６８％の塗工液を得た。
【００２３】
塗工原紙は、填料として軽質炭酸カルシウムを原紙重量あたり１２％含有し、製紙用パルプとして化学パルプを１００％配合した坪量１００ｇ／ｍ２の上質紙を用いた。
【００２４】
上記の原紙に、下塗り塗工液を片面あたりの塗工量が８ｇ／ｍ２になるように６００ｍ／分の塗工速度でブレードコーターを用いて両面塗工した。さらに、上塗り塗工液Ａを片面あたりの塗工量が８ｇ／ｍ２になるように６００ｍ／分の塗工速度でブレードコーターを用いて両面塗工を行い、塗工紙水分が５％となる様に乾燥して、印刷用塗工紙を得た。
［実施例２］
実施例１において、上塗り塗工液Ａの粉末状微粒酸化チタン５部、コロイダルシリカ８部、重質炭酸カルシウム６０部、２級クレー３５部の代わりに、粉末状微粒酸化チタン２０部、コロイダルシリカ３２部、重質炭酸カルシウム５５部、２級クレー２５部と変更した以外は、実施例１と同様の方法で印刷用塗工紙を得た。
［実施例３］
実施例１において、上塗り塗工液ＡのラテックスＡ１３部、澱粉５部の代わりに、ラテックスＡ９部、澱粉１３部と変更した以外は、実施例１と同様の方法で印刷用塗工紙を得た。
［実施例４］
実施例１において、上塗り塗工液Ａのみを原紙に片面あたりの塗工量が１６ｇ／ｍ２となる様にシングル塗工した以外は、実施例１と同様の方法で印刷用塗工紙を得た。
［実施例５］
実施例１において、塗工紙乾燥後に金属ロール表面温度１００℃、通紙速度７００ｍ／分、線圧１５０ｋＮ／ｍ、カレンダーニップ数２ニップの条件で高温ソフトニップカレンダー処理を行ったこと以外は、実施例１と同様の方法で印刷用塗工紙を得た。
［実施例６］
実施例１において、上塗り塗工液の粉末状微粒酸化チタン５部、コロイダルシリカ８部、重質炭酸カルシウム６０部、２級クレー３５部の代わりに、粉末状微粒酸化チタン５部、コロイダルシリカ８部、微粒クレー（CADAM社、Amazonplus）７５部、微粒重質炭酸カルシウム（ファイマテック社、FMT-97）２０部とし、金属ロール表面温度１６０℃、通紙速度５００ｍ／分、線圧２２０ｋＮ／ｍ、カレンダーニップ数６ニップの条件で高温ソフトニップカレンダー処理を行ったこと以外は、実施例１と同様な方法で印刷用塗工紙を得た。
［比較例１］
実施例１において、上塗り塗工液Ａの粉末状微粒酸化チタン５部、コロイダルシリカ８部、重質炭酸カルシウム６０部、２級クレー３５部の代わりに、重質炭酸カルシウム６５部、２級クレー３５部と変更した以外は、実施例１と同様の方法で印刷用塗工紙を得た。
［比較例２］
実施例１において、上塗り塗工液Ａの粉末状微粒酸化チタン５部、コロイダルシリカ８部、重質炭酸カルシウム６０部、２級クレー３５部の代わりに、粉末状微粒酸化チタン４０部、コロイダルシリカ６４部、重質炭酸カルシウム４０部、２級クレー２０部と変更した。この時、上塗り塗工液の固形分濃度は４８％となり、塗工紙の水分を５％とするために、塗工速度を４００ｍ／分とした。他の条件については、実施例１と同様の方法で印刷用塗工紙を得た。
［比較例３］
〈上塗り塗工液Ｂの調製〉
微粒酸化チタンスラリー（堺化学社製  ＣＳＢ−Ｍ；一次粒子径２０〜３０ｎｍ、二次粒子の平均粒子径１０００ｎｍ）５部（固形分）、コロイダルシリカ（日本化学工業社製  シリカドール３０）８部をセリエミキサーにて１時間攪拌した。その中に、重質炭酸カルシウム（ファイマテック社製  ＦＭＴ−９０）６０部、２級クレー（ＩＭＥＲＹＳ社製  ＫＣＳ）３５部からなる顔料に、分散剤としてポリアクリル酸ソーダを添加して（対無機顔料  ０．２部）セリエミキサーで分散した顔料スラリーを加え、固形分６８％の顔料スラリーを調製した。このようにして得た顔料スラリーに、スチレンブタジエン共重合体ラテックスＡ（ガラス転移温度０℃、粒子径１００ｎｍ）１３部、ヒドロキシエチルエーテル化澱粉（ペンフォード社製  ＰＧ２９５）５部を加え、更に水を加えて固形分濃度６３％の塗工液を得た。
【００２５】
実施例１において、上塗り塗工液Ａの代わりに上塗り塗工液Ｂと変更した以外は、実施例１と同様の方法で印刷用塗工紙を得た。上塗り塗工液Ｂを製造する際に、微粒酸化チタンスラリーの流動性が悪く、塗料調整時に時間を費やした。
［比較例４］
〈上塗り塗工液Ｃの調製〉
粉末状微粒酸化チタン（堺化学社製  ＳＳＰ−２５；一次粒子径２０〜３０ｎｍ、二次粒子の平均粒子径１２００ｎｍ）５部（固形分）、コロイダルシリカ（日本化学工業社製  シリカドール３０）１．５部をセリエミキサーにて３時間攪拌した。この時の、両物質を合計した固形分量は６５％である。３時間の攪拌後、さらにコロイダルシリカ６．５部を加え攪拌した。その中に、重質炭酸カルシウム（ファイマテック社製  ＦＭＴ−９０）６０部、２級クレー（ＩＭＥＲＹＳ社製  ＫＣＳ）３５部からなる顔料に、分散剤としてポリアクリル酸ソーダを添加して（対無機顔料  ０．２部）セリエミキサーで分散した顔料スラリーを加え、固形分６８％の顔料スラリーを調製した。このようにして得た顔料スラリーに、スチレンブタジエン共重合体ラテックスＡ（ガラス転移温度０℃、粒子径１００ｎｍ）１３部、ヒドロキシエチルエーテル化澱粉（ペンフォード社製  ＰＧ２９５）５部を加え、更に水を加えて固形分濃度６３％の塗工液を得た。
【００２６】
実施例１において、上塗り塗工液Ａの代わりに上塗り塗工液Ｃと変更した以外は、実施例１と同様の方法で印刷用塗工紙を得た。上塗り塗工液Ｃは酸化チタンの分散時に粘度が高く流動性に劣り分散に時間を費やした。
［比較例５］
〈上塗り塗工液Ｄの調製〉
粉末状微粒酸化チタン（堺化学社製  ＳＳＰ−２５；一次粒子径２０〜３０ｎｍ、二次粒子の平均粒子径１２００ｎｍ）５部（固形分）、コロイダルシリカ（日本化学工業社製  シリカドール３０）８部をセリエミキサーにて１時間攪拌した。この時の、両物質を合計した固形分量は４１％である。１時間の攪拌後、その中に、重質炭酸カルシウム（ファイマテック社製  ＦＭＴ−９０）６０部、２級クレー（ＩＭＥＲＹＳ社製  ＫＣＳ）３５部からなる顔料に、分散剤としてポリアクリル酸ソーダを添加して（対無機顔料  ０．２部）セリエミキサーで分散した顔料スラリーを加え、固形分６８％の顔料スラリーを調製した。このようにして得た顔料スラリーに、スチレンブタジエン共重合体ラテックスＡ（ガラス転移温度０℃、粒子径１００ｎｍ）１３部、ヒドロキシエチルエーテル化澱粉（ペンフォード社製  ＰＧ２９５）５部を加え、更に水を加えて固形分濃度６３％の塗工液を得た。
【００２７】
実施例１において、上塗り塗工液Ａの代わりに上塗り塗工液Ｄと変更した以外は、実施例１と同様の方法で印刷用塗工紙を得た。上塗り塗工液Ｄ塗工時に、未分散の酸化チタン凝集物に由来するストリーク状の傷が多数認められた。
［比較例６］
実施例１において、上塗り塗工液Ａのみを原紙に片面あたりの塗工量が３ｇ／ｍ２となる様にシングル塗工した以外は、実施例１と同様の方法で印刷用塗工紙を得た。
以上の結果を表１に示した。
【００２８】
【表１】
2008246339.tif 000002